ДОБАВКИ К ЦЕМЕНТУ

1. Цементная композиция на основе белита, сульфоалюмината и феррита кальция (BCSAF), содержащая:
BCSAF клинкер, который имеет следующий минералогический состав относительно общей массы клинкера:
2
x
(1-x)
от 5 до 30%, предпочтительно от 10 до 20%, фазы на основе алюмоферрита кальция с общей формулой CAF, где Х изменяется от 0,2 до 0,8;
от 10 до 35% фазы на основе сульфоалюмината кальция;
2
от 40 до 75% белита (CS);
от 0,01 до 10% суммарно одной или более вспомогательных фаз, выбранных из сульфатов кальция, сульфатов щелочных металлов, перовскита, алюминатов кальция, геленита, свободной извести и периклаза и/или стеклообразной фазы;
и алканоламин.
2. Композиция по п.1, которая дополнительно содержит водорастворимую соль кальция.
3. Композиция по п.2, в которой соль кальция имеет растворимость в воде при 25°С, равную по меньшей мере 100 г/л.
4. Композиция по п.2 или 3, в которой соль кальция представляет собой нитрит кальция.
5. Композиция по п.2 или 3, в которой соль кальция представляет собой нитрат кальция.
6. Композиция по п.1, в которой алканоламин имеет общую формулу:
в которой p представляет собой целое число от 1 до 3, R представляет собой атом водорода или алкильную группу с общей формулой:
в которой q представляет собой целое число от 1 до 5;
Х представляет собой группу с общей формулой:
n
2n
в которой n представляет собой целое число от 2 до 5 и группа -(CH)- может быть линейной или разветвленной;
или Х представляет собой группу с общей формулой:
в которой m представляет собой целое число от 2 до 5, Y представляет собой группу с общей формулой (III) как определено выше, t представляет собой 1 или 2 и группа
m
2m
-(CH)- может быть линейной или разветвленной.
7. Композиция по п.6, в которой алканоламин представляет собой либо триэтаноламин (TEA), диэтаноламин (DEA), тетракисгидроксиэтилэтилендиамин (THEED) или метилдиэтаноламин (MDEA), либо их смесь.
8. Композиция по п.1, которая содержит от 0,01 до 1% по массе алканоламина, предпочтительно от 0,03 до 0,3%.
9. Суспензия, цементный раствор или бетон, содержащие BCSAF цементную композицию по любому из предыдущих пунктов.
10. Способ получения суспензии, цементного раствора или бетона по п.9, который включает смешивание BCSAF цементной композиции, как определено в п.1, с алканоламином.
11. Продукт, включающий алканоламин для одновременного, раздельного или последовательного использования при получении BCSAF цементной композиции по п.1 или суспензии, цементного раствора или бетона по п.9.
12. Применение алканоламина для повышения прочности при сжатии цементного раствора и бетона, содержащих BCSAF цемент, на поздних стадиях.
13. Применение диэтаноламина (DEA) или метилдиэтаноламина (MDEA) для повышения прочности при сжатии цементного раствора и бетона, содержащих BCSAF цемент, на поздних стадиях.
14. Применение по п.12 или 13 для повышения прочности при сжатии после 90 дней.